실시 예 3 에서 는 , 충 방전 공정 전 에 , 리튬 이온 이 차 전지 가 구비 하 는 전해질 로서 , EC 와 DMC 의 혼합 용매 에 LiPF 6 을 농도 1 M ( 1 mol / L ) 로 용해 시킨 것 ( 전해액 A ) 과 , EC 와 DMC 의 혼합 용매 에 LiBF 4 를 농도 1 M ( 1 mol / L ) 로 용해 시킨 것 ( 전해액 B ) 을 , 전해액 A : 전해액 B = 70 : 30 의 체적 비 로 배합 한 것 을 조제 하 였 다 .